(57)【要約】【課題】従来の高分子／無機複合型層間熱接合部材よりも高性能の層間熱接合部材、層間熱接合方法、層間熱接合部材の製造方法を提供する。【解決手段】グラファイト膜とその表面を被覆する流動性物質とからなり、グラファイト膜の厚さを１５μｍ超〜５０μｍ、密度を１．４０〜２．２６ｇ／ｃｍ３、膜面方向の熱伝導率を５００Ｗ／ｍＫ以上とし、グラファイト膜（Ｂ）と流動性物質（Ａ）の重量比、（Ａ／Ｂ）を０．０１〜４．０の範囲とする事で解決する。【選択図】図２
2018123034.tif 000002
【特許請求の範囲】
【請求項１】
２つの部材の層間で熱を伝達する層間熱接合部材であって、該層間熱接合部材はグラファイト膜と該グラファイト膜の表面を被覆する流動性物質を含み、前記グラファイト膜は厚さが１５μｍ超かつ５０μｍ以下であり、前記グラファイト膜の密度は１．４０ｇ／ｃｍ３〜２．２６ｇ／ｃｍ３であり、前記グラファイト膜の面方向の熱伝導率が５００Ｗ／ｍＫ〜２０００Ｗ／ｍＫであり、前記グラファイト膜の重量（Ｂ）と流動性物質の重量（Ａ）の比（Ａ／Ｂ）が０．０１〜４．０である層間熱接合部材。
【請求項２】
前記流動性物質は２０℃で固体であり、２０℃環境下で０．５ＭＰａの荷重を加えて変形し、変形後の厚さが変形前の厚さの１／２以下になる物質である請求項１に記載の層間熱接合部材。
【請求項３】
前記流動性物質が２０℃で液体であり、該流動性物質の沸点が１５０℃以上である請求項１に記載の層間熱接合部材。
【請求項４】
前記流動性物質がアクリル系高分子、エポキシ系樹脂またはシリコン系高分子から選択された少なくとも1種類を含む請求項１または２に記載の層間熱接合部材。
【請求項５】
請求項１〜４のいずれか１項に記載の層間熱接合部材を複数枚積層した層間熱接合部材であって、総厚さが４００μｍ以下である層間熱接合部材。
【請求項６】
０．２ＭＰａの荷重を加えたときの熱抵抗値が２．０℃ｃｍ２／Ｗ以下であり、０．１ＭＰａの荷重を加えたときの熱抵抗値（Ｒ０．１Ｐ）と０．５ＭＰａの荷重を加えたときの熱抵抗値（Ｒ０．５Ｐ）の比（Ｒ０．１Ｐ／Ｒ０．５Ｐ）が１．０〜２.０である請求項１〜５のいずれか１項に記載の層間熱接合部材を用いた層間熱接合方法。
【請求項７】
請求項１〜５のいずれか１項に記載の層間熱接合部材によって接合する層間熱接合方法であって、前記２つの部材の少なくとも一方の部材の表面は算術平均粗さＲａ値が０．１μｍ〜１０μｍであり、かつ、十点平均粗さＲｚ値が１．０μｍ〜３０μｍである層間熱接合方法。
【請求項８】
高分子膜を炭素化して炭素化膜を得る炭素化工程および炭素化膜を黒鉛化してグラファイト膜を得る黒鉛化工程を有する請求項１〜５のいずれか１項に記載の層間熱接合部材の製造方法。
【請求項９】
前記高分子膜は縮合系芳香族高分子を含み、前記黒鉛化工程の温度は２４００℃以上である請求項８に記載の層間熱接合部材の製造方法。
【請求項１０】
前記炭素化工程および黒鉛化工程の少なくとも１つの工程で、前記高分子膜、前記炭素化膜または前記グラファイト膜の少なくともいずれかの膜はスペーサーで狭持され、該スペーサーと加圧され熱処理される請求項８または９に記載の層間熱接合部材の製造方法。
【請求項１１】
前記スペーサーの算術平均粗さＲａは０．１μｍ〜２０μｍである請求項１０に記載の層間熱接合部材の製造方法。
【発明の詳細な説明】
【技術分野】
【０００１】
本発明は、発熱源からの熱を速やかに冷却・放熱部に伝達するための層間熱接合部材、層間熱接合方法、層間熱接合部材の製造方法に関する。
【背景技術】
【０００２】
近年、電子機器やＬＥＤ照明などにおける熱の問題が解決するべき大きな課題となっている。放熱・冷却には熱伝導、熱放射、熱の対流を利用する方法があり、発熱源の熱を効果的に放熱・冷却するには、これらの放熱・冷却方式を組み合わせ、発熱部の熱を回路基板や冷却フィン、ヒートシンクなどの放熱・冷却部に効率よく伝達する必要があり、そのためには発熱部と放熱・冷却部間の熱抵抗の低減が重要となる。
【０００３】
金属やセラミックなどの硬い部材同士を単に接合しても、部材表面の凹凸のために層間の接合は点接触となり、結果として層間には熱伝導率の低い空気層（熱伝導率：０．０２Ｗ／ｍＫ）が存在するため、大きな熱抵抗が生じる。層間熱接合部材（Thermal Interface Material、以下ＴＩＭと略す）はこのような層間の熱抵抗を下げるために用いられ、金属同士や金属とセラミックなどの部材間に挟持して使用される。この場合ＴＩＭ自体の熱伝導率が高い事と、各部材とＴＩＭとの間の界面での熱抵抗が小さいことが重要となる。界面熱抵抗を小さくするためには、界面の接触面積を増大させ面接触に近づけることが必要である。そのために従来、面接触とするための柔軟性高分子材料などの流動性を有する物質と、ＴＩＭ自体を高熱伝導性にするための高熱伝導性無機フィラーを混合したものが用いられて来た（以下、複合型ＴＩＭと略す）。
【０００４】
高熱伝導性フィラーとしては、例えば、溶融シリカ（１〜２Ｗ／ｍＫ）、酸化アルミニウム（２０〜３５Ｗ／ｍＫ）六方晶窒化ホウ素（３０〜６０Ｗ／ｍＫ）、酸化マグネシウム（４５〜６０Ｗ／ｍＫ）、窒化アルミニウム（１５０〜２５０Ｗ／ｍＫ）、グラファイト（後述）等がある。また、マトリックスである柔軟性物質としてはアクリル樹脂、エポキシ樹脂、あるいはシリコン樹脂などの柔軟性高分子が用いられることが多い。複合型ＴＩＭによって界面は面接触となり、層間から空気層が除かれるために層間の熱抵抗を低減する事ができる。しかしながら、この様な複合型ＴＩＭでは高熱伝導性実現のために高熱伝導性無機フィラーの添加量を増加させると流動性が損なわれ、界面の熱抵抗が増加するという問題がある。そのため、複合型ＴＩＭでは、ＴＩＭ自体の熱伝導度としては、通常品で１〜２Ｗ／ｍＫ、高熱伝導品でも５Ｗ／ｍＫ程度の特性しか実現されていないのが現状である。また、複合型ＴＩＭの一般的な厚さは０．５〜５ｍｍ程度である。この様な厚さが必要な理由は熱接合される部材の表面凹凸にＴＩＭが入り込む必要があるからである。
【０００５】
ＴＩＭの実用的な特性である熱抵抗値は、ＴＩＭ自体の熱抵抗と界面での熱抵抗の和であり、通常０．４〜４．０Ｋ・ｃｍ２／Ｗ程度である。なお、この熱抵抗値は接合面に加圧される圧力の大きさによって変わるので、その熱抵抗値を表示するには圧力の大きさを併記する必要がある。
【０００６】
代表的な複合型ＴＩＭを図１に示す。図１（ａ）は柔軟性高分子に添加されたフィラーが粒子状である場合、（ｂ）は添加されたフィラーが燐片状である場合である。（ｃ）は燐片状フィラーを膜面に対して垂直方向に配向（以下、縦配向と呼ぶ）させ、熱抵抗特性の向上を目指したものである。
【０００７】
図２は、図１に示した各種複合体ＴＩＭを実際に部材間に狭持した場合の接合状態を示す。図２（ａ）は柔軟性物質（熱伝導性フィラーを含まない）のみで熱接合した場合である。この様な場合でも表面凹凸に柔軟性物質が入り込む事によって熱抵抗を下げる事が出来、特に部材の表面が凹凸の少ない鏡面に近い場合には、加圧によってＴＩＭの厚さを非常に薄く出来るために小さな熱抵抗が実現できる。しかしながら、この様な柔軟性物質のみの系では部分的な熱の集中によって柔軟性物質が分解したり拡散したりする事が知られており（ブリーディングと呼ばれる）、ＴＩＭとして使用するのは難しいと言う課題がある。（ｂ）は粒状フィラーを含む複合型ＴＩＭを用いて熱接合した場合である。また、（ｃ）は燐片粒状フィラーを含む複合型ＴＩＭを用いて熱接合した場合である。（ｄ）は縦配向した燐片状フィラーを含む複合型ＴＩＭを用いて熱接合した場合である。これらのフィラーは熱伝導性を向上させる目的以外に熱の集中を防ぎ、図２（ａ）の場合に起こるブリーディング現象を回避すると言う目的も有する。
【０００８】
グラファイトはその優れた耐熱性、耐薬品性、高熱伝導性、高電気伝導性のためエネルギー、宇宙、医療など幅広い分野で利用され、工業材料として重要な位置を占めている。そこで、本発明者らは厚さが１０ｎｍ〜１５μｍ、膜面方向の熱伝導率が５００Ｗ／ｍｋ以上で、膜面方向と厚さ方向の熱伝導率の異方性が１００以上であるグラファイトＴＩＭを開発した。このグラファイトＴＩＭは、例えば１．０ｋｇｆ／ｃｍ２の圧力下で０．９８Ｋ・ｃｍ２／Ｗ（厚さ１３μｍ）〜０．３３Ｋ・ｃｍ２／Ｗ（厚さ１０５ｎｍ）の優れた熱抵抗特性を示している。（特許文献１）
【先行技術文献】
【特許文献】
【０００９】
【特許文献１】特開２０１４−１３３６６９号公報
【発明の概要】
【発明が解決しようとする課題】
【００１０】
しかしながら、この様なグラファイトＴＩＭは部材表面がほぼ鏡面と考えられる場合には優れた特性を示すものの、部材表面に凹凸が存在する様な実用的な部材である場合にはその特性が低下する。
そこで、本発明は従来の複合型ＴＩＭと比較して高性能（低熱抵抗）で熱接合される部材の凹凸にも対応できる層間熱接合部材、層間熱接合方法を提供すること、及び層間熱接合部材の製造方法を提供することを目的としている。
【課題を解決するための手段】
【００１１】
本発明者らは先願発明（特許文献１）の改良をすすめ、図３（ａ）に示す様な従来の複合型ＴＩＭとは全く異なる構造のＴＩＭを開発して本発明をなすに至った。図３（ａ）中、３ａは柔軟性物質、３ｂはグラファイト膜である。本発明のＴＩＭは特別な物性を持ったグラファイト膜とその表面を被覆する流動性を有する物質からなっている。本発明のＴＩＭを凹凸のある部材間に狭持した場合の接合状況を図３（ｂ）に示した。部材表面の凸部はグラファイト膜の内部にくい込み熱的接点を形成している。一方、部材の凹部には流動性物質が入り込み凹部を満たしている。これにより凹部の空気層は除かれる事になる。後述する様に、本発明に用いられるグラファイト膜は膜面方向に極めて高い熱伝導特性を有しているので、一つの接合点から流れ込んだ熱は直ちに拡散し対向する多くの他の接点から熱を流す事が出来る。すなわち本発明のＴＩＭでは多点での接合が実現できるために優れた熱抵抗特性を実現できると考えられる。多点接合が実現できればその熱接合は面接合と同じ効果を持つ事ができる。この様な熱伝導の機構は先の図２（ｂ）、（ｃ）、（ｄ）に示した従来のＴＩＭの熱伝導機構とは全く異なるものである。
【００１２】
また、本発明のグラファイト膜ＴＩＭは従来の複合型ＴＩＭ以上に優れた耐久性を有している事が分かった。これはグラファイト膜が面方向に高い熱伝導性を有しており、さらにＴＩＭ全体に均一に存在しているので、従来の複合型ＴＩＭに用いられるフィラーよりも熱の集中によるブリーディングを防止する非常に優れた効果を持つ事によっている。さらには、本発明のグラファイト膜ＴＩＭは熱抵抗の圧力依存性が極めて小さいと言う、従来全く知られていなかった新たな事実も明らかになった。例えば本発明により、０．１ＭＰａと０．５ＭＰａの大きさで加圧した（荷重を加えた）場合の熱抵抗値の圧力依存性（Ｒ０．１Ｐ／Ｒ０．５Ｐ）を２．０以下にする事が出来る。熱抵抗値の圧力依存性が極めて小さく、小さな加圧力で低い熱抵抗特性を示すという事は、機械的な強い締め付けを必要としない事を意味し、さらに機械的な締め付けが緩んだとしても、その熱抵抗がほとんど影響されないと言う実用上極めて有用な特性となる。
【００１３】
すなわち、本発明の層間熱接合部材は２つの部材の層間で熱を伝達する層間熱接合部材であって、グラファイト膜と該グラファイト表面を被覆する流動性物質を含み、グラファイト膜は厚さが１５μｍ超かつ５０μｍ以下であり、グラファイト膜の密度は１．４０ｇ／ｃｍ３〜２．２６ｇ／ｃｍ３であり、グラファイト膜の面方向の熱伝導率が５００Ｗ／ｍＫ〜２０００Ｗ／ｍＫであり、グラファイト膜の重量（Ｂ）と流動性物質の重量（Ａ）の比（Ａ／Ｂ）が０．０１〜４．０である層間熱接合部材である。このように、複合型ＴＩＭと比較してはるかに薄い事からそのバルクの熱抵抗は小さく、さらに流動性性のある柔軟性物質層を設ける事で凹凸を有する部材間の界面熱接合を極めて小さく出来る。
【００１４】
本発明は上記グラファイト膜と流動性物質から形成され、流動性物質は部材との界面熱抵抗低減のために用いられる。本発明で言う流動性物質は常温で固体状の柔軟性物質と液体状の流動性物質に分けられる。常温で固体状である柔軟性物質とは加熱、常温での加圧、あるいは加圧と加熱の両方によって変形して流動性を示すものを言う。このような物質には柔らかい高分子材料以外に、ゲル状、グリース状、ワックス状の物質が含まれる。本発明で常温とは２０℃の事を言い、また、柔軟性物質が常温で固体である物質の場合には、常温で無荷重の場合に示すその物質の厚さが、規定された温度・圧力で荷重を加えた場合に変形し、変形後の厚さが変形前の厚さの１／２以下になる事を言う。常温で固体である物質において、この様な定義による流動性が発現するための好ましい圧力は０．５ＭＰａ以下であり、流動性が発現する好ましい温度は上記圧力下で１００℃以下である。
【００１５】
本発明のＴＩＭは熱接合を形成する時の圧力、あるいは圧力と加熱によって熱接合されるべき部材の凹凸の中に入り込む。これによって部在間に存在する空気層が除かれ、優れた熱抵抗特性が実現する。最適な流動性物質層の厚さは狭持されるべき部材の凹凸の大きさによって変わり、凹凸が大きい部材では必要な流動性層は厚くなり、凹凸の少ない部材では必要な流動性層は薄くなる。したがって、本発明において、優れた熱抵抗特性の実現には表面に形成された流動性層の量（厚さ）が重要である。検討の結果、本発明に用いられる流動性物質はその種類による影響は比較的少なく量による影響が大きい事が分かった。本発明において好ましい（流動性物質／グラファイト膜）の重量比は、０．０１〜４．０の範囲である。本発明ではグラファイト面の両面に流動性層を設ける事が好ましいので、グラファイト膜の片面には最大でグラファイトの２倍の重量の流動性層が形成される事になる。低熱抵抗特性実現のために（流動性物質／グラファイト）の重量比は０．０２〜３．０の範囲である事はより好ましく、０．０４〜２．０の範囲である事はさらに好ましく、０．０５〜１．０の範囲である事は最も好ましい。
【００１６】
流動性層を形成する素材として、油などの常温で流動性を示す液状物質を使用する事も可能である。本発明において流動性物質が常温で液体である場合、沸点が１５０℃以上の液体物質を言う。通常の複合型ＴＩＭではこの様な液状物質をマトリックスとして使用する事は出来ない。それは、通常の複合型ＴＩＭの場合には高分子層で膜を形成する必要があるためである。しかしながら、本発明のＴＩＭの場合には芯となる膜状のグラファイト層がすでに存在しているためこの様な液状物質の使用も可能となる。
【００１７】
部材の表面凹凸がさらに大きくなった時には、本発明グラファイト膜ＴＩＭの厚さ（１５μｍ超〜５０μｍの範囲）では流動性層を設けたとしても対応出来ないことがある。その様な場合に、本発明の層間熱接合部材を複数枚積層して用いる事は有効である。図３（ｃ）にはその一例として３枚積層した時のＴＩＭを示した。この時グラファイト膜間の流動性層は最表面の層よりも薄くてもよい。それは最表面の流動性層は部材の凹凸に対応する必要があるが、グラファイト膜間の流動性層は単に接合のために用いられ、その様な役割（基板の凹凸に対応する）は必要ないからである。この様に、積層する事で広範囲の凹凸を有する部材間の熱接合が可能となるが、積層枚数が多くなり過ぎるとＴＩＭ自体の熱抵抗値が大きくなり過ぎると言う問題が発生する。本発明のＴＩＭの場合に積層によって優れた熱抵抗特性（０．２ＭＰａで加熱した場合の熱抵抗値が２．０℃ｃｍ２／Ｗ以下）が実現できるＴＩＭの厚さは４００μｍ以下である。４００μｍ以上であるとバルク熱抵抗が大きくなりすぎ良好な熱抵抗特性を実現できない。４００μｍという厚さは本発明にとっては最大の厚さとなるが、この様な厚さであっても従来の複合型ＴＩＭと比較すると十分に薄いＴＩＭであることは言うまでもない。
【００１８】
ＴＩＭの熱抵抗特性は先に述べた様に部材の凹凸によっても影響される。本発明のグラファイトＴＩＭはその厚さが４００μｍ以下であるので、部材のすべての大きさの凹凸に対応できる訳ではない。０.２ＭＰａでの加圧時において２．０℃ｃｍ２／Ｗ以下の特性を実現できる範囲は、部材の表面凹凸が算術平均粗さＲａ表示で１０μｍ以下、十点平均粗さＲｚ表示で３０μｍ以下の場合である。
【００１９】
この様な凹凸を越えるような凹凸に対しては、本発明のグラファイトＴＩＭを用いても２．０℃ｃｍ２／Ｗ以下の特性を実現する事は難しい。一方、部材表面の凹凸がＲａ表示で０．２μｍ以下、Ｒｚ表示で１．０μｍ以下である様な場合には必ずしも本発明の様な流動性層を必要とせず、流動性層が無くても２．０℃ｃｍ２／Ｗ以下の特性を実現できる場合がある。すなわち本発明は、少なくとも一方の部材の表面の粗度を表すＲａ値が０．１μｍ〜１０μｍ、Ｒｚ値が１．０μｍ〜３０μｍ以下である２つの部材間の熱接合を行なうのに好ましいＴＩＭであって、本発明のＴＩＭを用いる事により熱抵抗値を２．０℃ｃｍ２／Ｗ以下（ただし、０．２ＭＰａで加圧した場合）とする事が出来る。
【００２０】
本発明のグラファイトＴＩＭを作製する方法は特に限定されないが、グラファイトフィルムの部分は高分子膜を炭素化、黒鉛化する工程によって製造されることが好ましい。また、前記炭素化、黒鉛化の少なくとも１つの処理工程で、高分子膜、炭素化膜、またはグラファイト膜を複数の点で保持し、加圧しつつ熱処理しても良い。さらに、前記炭素化、黒鉛化の少なくとも１つの処理工程で、高分子膜、炭素化膜、又はグラファイト膜の少なくとも片方の面とスペーサーを積層し、加圧しつつ熱処理しても良い。スペーサーについては必要な凹凸と耐久性、耐熱性をもつものであれば特に限定されないが、スペーサーが炭素繊維またはグラファイト繊維等の炭素材料からなるフェルトである事は、好ましいスペーサーの一例である。
【００２１】
前記、高分子原料の種類については特に限定されないが、縮合系芳香族高分子を含むものである事が好ましい。さらに、前記縮合系芳香族高分子が、３０μｍ〜１００μｍの範囲の厚さの芳香族ポリイミド膜であり、ポリイミド膜を２４００℃以上の温度で熱処理する事が好ましい。
【００２２】
すなわち上記課題を解決し得た本発明は以下の通りである。
（１）２つの部材の層間で熱を伝達する層間熱接合部材であって、層間熱接合部材はグラファイト膜とグラファイト膜の表面を被覆する流動性物質を含み、グラファイト膜は厚さが１５μｍ超かつ５０μｍ以下であり、グラファイト膜の密度は１．４０ｇ／ｃｍ３〜２．２６ｇ／ｃｍ３であり、グラファイト膜の面方向の熱伝導率が５００Ｗ／ｍＫ〜２０００Ｗ／ｍＫであり、グラファイト膜の重量（Ｂ）と流動性物質の重量（Ａ）の比（Ａ／Ｂ）が０．０１〜４．０である層間熱接合部材。
（２）流動性物質は２０℃で固体であり、２０℃環境下で０．５ＭＰａの荷重を加えて変形し、変形後の厚さが変形前の厚さの１／２以下になる物質である（１）に記載の層間熱接合部材。
（３）流動性物質が２０℃で液体であり、流動性物質の沸点が１５０℃以上である（１）に記載の層間熱接合部材。
（４）流動性物質がアクリル系高分子、エポキシ系樹脂またはシリコン系高分子から選択された少なくとも1種類を含む（１）または（２）に記載の層間熱接合部材。
（５）（１）〜（４）のいずれか１つに記載の層間熱接合部材を複数枚積層した層間熱接合部材であって、総厚さが４００μｍ以下である層間熱接合部材。
（６）０．２ＭＰａの荷重を加えたときの熱抵抗値が２．０℃ｃｍ２／Ｗ以下であり、０．１ＭＰａの荷重を加えたときの熱抵抗値（Ｒ０．１Ｐ）と０．５ＭＰａの荷重を加えたときの熱抵抗値（Ｒ０．５Ｐ）の比（Ｒ０．１Ｐ／Ｒ０．５Ｐ）が１．０〜２.０である（１）〜（５）のいずれか１つに記載の層間熱接合部材を用いた層間熱接合方法。
（７）（１）〜（５）のいずれか１つに記載の層間熱接合部材によって接合する層間熱接合方法であって、２つの部材の少なくとも一方の部材の表面は算術平均粗さＲａ値が０．１μｍ〜１０μｍであり、かつ、十点平均粗さＲｚ値が１．０μｍ〜３０μｍである層間熱接合方法。
（８）高分子膜を炭素化して炭素化膜を得る炭素化工程および炭素化膜を黒鉛化してグラファイト膜を得る黒鉛化工程を有する（１）〜（５）のいずれか１つに記載の層間熱接合部材の製造方法。
（９）高分子膜は縮合系芳香族高分子を含み、黒鉛化工程の温度は２４００℃以上である（８）に記載の層間熱接合部材の製造方法。
（１０）炭素化工程および黒鉛化工程の少なくとも１つの工程で、高分子膜、炭素化膜またはグラファイト膜の少なくともいずれかの膜はスペーサーで狭持され、スペーサーと加圧され熱処理される（８）または（９）に記載の層間熱接合部材の製造方法。
（１１）スペーサーの算術平均粗さＲａは０．１μｍ〜２０μｍである（１０）に記載の層間熱接合部材の製造方法。
【発明の効果】
【００２３】
本発明によれば、凹凸のある部材への適用が可能で、優れた熱接合特性を有し、耐久性にも優れ、熱抵抗特性の圧力依存性が小さい層間熱接合部材が提供される。
【図面の簡単な説明】
【００２４】
【図１】各種複合型ＴＩＭの例。（ａ）粒状熱伝導性フィラーと柔軟性高分子からなるＴＩＭ，（ｂ）燐片状フィラーと柔軟性高分子からなるＴＩＭ、（ｃ）縦配向燐片状フィラーと柔軟性高分子からなるＴＩＭ
【図２】各種ＴＩＭを用いた部材間の接合状態。（ａ）流動性物質のみで熱接合する場合、（ｂ）粒状フラーを含む複合型ＴＩＭを用いて熱接合した場合、（ｃ）燐片粒状フラーを含む複合型ＴＩＭを用いて熱接合した場合、（ｄ）縦配向した燐片状フィラーを含む複合型ＴＩＭを用いて熱接合した場合。
【図３】（ａ）本発明のＴＩＭの構造、（ｂ）本発明のＴＩＭを部材間に狭持した場合のイメージ図。部材の凹部分は流動性物質で埋まっている、（ｃ）多層に積層された本発明のＴＩＭの一例。
【図４】表面粗度の異なる部材間の熱抵抗測定法（１）の図。
【図５】表面粗度の異なる部材間の熱抵抗特性測定法の原理（２）の図。片方の面に定められた凹凸が存在する銅箔を用い、この銅箔間にグラファイトＴＩＭを狭持して測定を行なう。銅箔の他の面はほぼ鏡面と考えられ銅箔であり、この面は熱測定用ロッドとシリコングリースを介して接合している。
【図６】表面粗度の異なる部材間の熱抵抗特性測定法の原理（３）の図。
【発明を実施するための形態】
【００２５】
以下、本発明の実施の形態について詳細に説明する。なお、本明細書中に記載された学術文献および特許文献の全ては、本明細書中に参考として援用される。また、本明細書では特記しない限り数値範囲を表す「Ａ〜Ｂ」は、「Ａ以上（Ａを含みかつＡより大きい）Ｂ以下（Ｂを含みかつＢより小さい）」を意味する。
【００２６】
（Ａ）グラファイト膜
本発明において用いられるグラファイト膜の厚さは１５μｍ超〜５０μｍの範囲である。厚さは１６μｍ以上である事が好ましく、１８μｍ以上が最も好ましい。また、本発明のグラファイト膜は５０μｍ以下であることが好ましい。５０μｍ以上の厚さでは、下記のグラファイト膜の熱伝導特性（熱を伝達する特性）や密度特性を満足する事が難しくなる。
【００２７】
本発明のグラファイト膜は密度が１．４０〜２．２６ｇ／ｃｍ３の範囲であり、密度は１．６０〜２．２６ｇ／ｃｍ３の範囲である事はより好ましく、１．８０〜２．２６ｇ／ｃｍ３の範囲である事は最も好ましい。なお、密度２．２６ｇ／ｃｍ３は空気層を全く含まないグラファイトの密度であり、グラファイト膜中に空気層が含まれるかどうかはグラファイト膜の密度を測定することで確認できる。空気層の熱伝導率はきわめて低いので、グラファイト膜の内部に空気層が出来るだけ存在しないことが望ましく、密度の条件は空気層の存在を知る目安となる。
【００２８】
また、本発明のグラファイト膜面方向の熱伝導度は５００Ｗ／ｍＫ以上であるが好ましく、６００Ｗ／ｍＫ以上である事はより好ましく、８００Ｗ／ｍＫ以上である事はさらに好ましく、１０００Ｗ／ｍＫ以上である事は最も好ましい。グラファイトａ−ｂ面の熱伝導度の最高値は２０００Ｗ／ｍＫであるので、本発明における好ましい膜面方向の熱伝導度は５００Ｗ／ｍＫ〜２０００Ｗ／ｍＫである。熱伝導度が大きい事は先に述べた多点接合効果によって優れた熱抵抗特性を実現するために必要な特性である。
【００２９】
（Ｂ）高分子膜の製造方法
本発明のグラファイト膜の製造方法は特に限定されないが、例えば、高分子フィルムを熱処理する方法によって得ることができる。高分子フィルムとしては、縮合系芳香族高分子である事が好ましい。中でも、ポリアミド、ポリイミド、ポリキノキサリン、ポリオキサジアゾール、ポリベンズイミダゾール、ポリベンズオキサゾール、ポリベンズチアゾール、ポリキナゾリンジオン、ポリベンゾオキサジノン、ポリキナゾロン、ベンズイミダゾベンゾフェナントロリンラダーポリマー、およびこれらの誘導体から選択される少なくとも一種であることが好ましい。
【００３０】
上記高分子フィルムの中でも、高品質のグラファイトに転化させることができるという点から縮合系芳香族であるポリイミドフィルムが好ましい。また、ポリイミドフィルムの中でも、グラファイトへの転化がより容易であるという点から、分子構造およびその高次構造が制御され、配向性に優れたフィルムが好ましい。この様な芳香族ポリイミドフィルムは、既知の手法で作製する事ができる。例えば、ポリイミド前駆体であるポリアミド酸の有機溶剤溶液をエンドレスベルト、ステンレスドラムなどの支持体上に流延し、乾燥・イミド化させることにより製造することができる。
【００３１】
ポリアミド酸をイミド化させる方法は特に限定されず、前駆体であるポリアミド酸を加熱でイミド転化する熱キュア法、ポリアミド酸に無水酢酸等の酸無水物に代表される脱水剤や、ピコリン、キノリン、イソキノリン、ピリジン等の第３級アミン類をイミド化促進剤として用い、イミド転化するケミカルキュア法を挙げることができる。
【００３２】
ケミカルキュア法によるフィルムの具体的な製造法としては、以下の方法が挙げられる。まず、ポリアミド酸溶液に、化学量論以上の脱水剤と触媒量のイミド化促進剤を加え、支持板やＰＥＴ等の有機フィルム、ドラム又はエンドレスベルト等の支持体上に流延又は塗布して膜状とし、有機溶媒を蒸発させることにより自己支持性を有する膜を得る。次いで、これを更に加熱して乾燥させつつイミド化させ、ポリイミド重合体からなるポリイミドフィルムを得る。加熱の際の温度は、１５０℃から５５０℃の範囲の温度が好ましい。加熱の際の昇温速度には特に制限はないが、連続的もしくは断続的に、徐々に加熱して最高温度が上記の温度になるようにするのが好ましい。さらに、ポリイミドの製造工程中に、収縮を防止するためにフィルムを固定したり、延伸したりする工程を含む事が好ましい。この様な処理によって配向性を高くする事ができる。
【００３３】
なお、最終的に得られるグラファイト膜の厚さは一般に出発高分子フィルムの種類によって異なるが、芳香族ポリイミドの場合、厚さが１μｍ以上では元の高分子フィルムの厚さの６０〜４０％程度となる事が多い。従って、最終的に厚さ１５μｍ〜５０μｍのグラファイト膜を得るためには、出発高分子フィルムの厚さは２５ｎｍ〜１２５μｍの範囲であることが好ましい。
【００３４】
（Ｃ）グラファイト膜の製造方法
本発明のグラファイト膜ＴＩＭ（層間熱接合部材）の製造方法は、必要な特性を有するグラファイトが得られる方法であれば特に限定されないが、上記高分子膜の炭素化、黒鉛化によって作製する事は好ましい。この様な炭素化、黒鉛化の工程は単一炉で連続して実施しても良く、個別の炉で実施しても良い。ここでは、高分子フィルムの炭素化・黒鉛化の手法について述べる。炭素化の方法としては特に限定されず、例えば、出発物質である高分子フィルムを不活性ガス中、あるいは真空中で予備加熱し、炭素化を行う。不活性ガスは、窒素、アルゴンあるいはアルゴンと窒素の混合ガスが好ましく用いられる。予備加熱は通常１０００℃程度の温度で行う。予備加熱の段階では出発高分子フィルムの配向性が失われないように、フィルムの破壊が起きない程度の面方向の張力を加える事が有効である。
【００３５】
黒鉛化の方法としては特に限定されず、例えば上記の方法で炭素化されたフィルムを高温炉内にセットし黒鉛化を行なう。黒鉛化は不活性ガス中で行なうが不活性ガスとしてはアルゴンが最も適当であり、アルゴンに少量のヘリウムを加えても良い。処理温度は高ければ高いほど良質のグラファイトに転化でき、２４００℃以上が好ましく、２６００℃以上がより好ましく、２８００℃以上が最も好ましい。
【００３６】
上記の一般的な手法で作製されるグラファイト膜には、膜全面にわたってシワが発生する事がある。高分子膜として芳香族ポリイミドを用いて炭素化する場合、炭素化時に元の高分子膜の７５〜８５％程度にまで炭素化膜が収縮することが多い。また、炭素化時及び黒鉛化時の膜の収縮・膨張を自然に任せた場合には、最終的に得られるグラファイト膜の膜面方向の寸法は、元の高分子膜の寸法の８５〜９５％程度となることが多い。こうした自然の収縮・膨張のために、シワが発生するのである。こうしたグラファイト膜のシワは、ＴＩＭの特性に影響を与えることがあり、シワの制御されたグラファイト膜を作製する事は好ましい。適度な大きさのシワの形成方法については特に制限はないが、炭素化工程又は黒鉛化工程の少なくとも一つの工程で、適切な大きさの凹凸を有するスペーサーを、高分子膜、炭素化膜、グラファイト膜などの試料の少なくともいずれかの膜の片面と積層し、これを平滑な基板で挟んで両側から適切な圧力で加圧しつつ、炭素化温度、黒鉛化温度で処理すれば適度なシワを形成できる。しかしながら、グラファイト膜を単独でＴＩＭとして用いる場合とは異なり、本発明のＴＩＭは柔軟性層との多層構造となっているためにシワの大きさや均一性が熱抵抗特性に与える影響はあまり大きくない。
【００３７】
スペーサーを用いたプレス処理によって自然収縮や自然膨張を制御して、適切なシワを形成するには、高分子膜、炭素化膜、又はグラファイト膜のいずれかの両面に、適切な大きさの凹凸を有するスペーサーを積層し、これを平滑なプレス板で挟んで両側から適切な圧力でプレスしつつ、炭素化温度、黒鉛化温度で処理することで、適切なシワの形成が可能となる。なお炭素化工程は高分子膜に対して実施する工程であり、黒鉛化工程は炭素化膜に対して実施する工程である。また、必要に応じて再黒鉛化工程を行なっても良い。再黒鉛化工程はグラファイト膜に対して実施する工程である。高分子膜を炭素化した後、黒鉛化する場合、炭素化及び黒鉛化の片方で前記プレス処理を行ってもよく、両方で前記プレス処理を行ってもよい。
【００３８】
（Ｄ）流動性層の形成
上記の方法で作成したグラファイト膜の表面に常温で固体の流動性層を形成（被覆）する場合、複合ＴＩＭで用いられる柔軟性を有するアクリル系高分子、エポキシ系樹脂、シリコン系高分子は特に好ましい流動性層を形成するための素材である。流動性層を形成する素材は常温での加圧、あるいは加圧と加熱の両方によって変形し熱接合されるべき２つの部材の凹凸の中に入り込む。これによって部在間に存在する空気層が除かれ、優れた熱抵抗特性が実現する。ここで言う流動性とは、規定された温度・圧力で加圧した場合にその物質の厚さが１／２以下になる事を言うが、先に述べた様に常温で流動性が発現するための好ましい圧力は０．５ＭＰａ以下であり、０．４ＭＰａ以下である事はより好ましく、０．３ＭＰａ以下である事はさらに好ましく、０．２ＭＰａ以下の環境下である事は最も好ましい。流動性が発現する温度は上記圧力の環境下で、８０℃以下である事は好ましく、６０℃以下である事はさらに好ましく、４０℃以下である事は最も好ましい。すなわち、流動性物質は２０℃で固体であり、２０℃環境下で０．５ＭＰａの荷重を加えて変形し、変形後の厚さが変形前の厚さの１／２以下になる物質であることが好ましい。
【００３９】
グラファイト膜の表面に流動性層を形成する方法には特に制限はないが、例えばフィルム状にした柔軟性高分子層をラミネート方式で圧着しても良く、溶媒に溶解した高分子を塗布しても良く、あるいは、溶融した高分子を塗布しても良い。また、流動性層は事前に熱接合する２つの部材の方に形成しておき、熱接合を行う際に加圧して最終的に本発明のＴＩＭ構造としても良い。この様な方法で形成されたＴＩＭが結果的に本発明の範囲のグラファイト膜と流動性物質から形成されている場合にはその様なＴＩＭは本発明の範疇に含まれる。
【００４０】
本発明のグラファイト膜と流動性物質の重量比（流動性物質／グラファイト）は０．０１〜４．０の範囲である事が好ましい。（流動性物質／グラファイト）の重量比が４と言う事は、流動性層は基本的にグラファイトの両面に塗布されるので、両面に同じ量の流動性物質が塗布されたとすると、グラファイト膜の片方の面にはグラファイト膜の２倍の重量の流動性物質層が形成されている事になる。
【００４１】
グラファイト膜表面に形成される層は液体状の流動性物質であっても良い。流動性物質が液体である場合、鉱油、植物性油、合成油、精油食用油、動物性油、およびこれらの混合物である事は好ましい。例えば、オイルであれば鉱油、合成炭化水素油、エステル油、ポリグリコール油、シリコン油、フッ素油、キャノーラ油やこれらの混合物を好適に用いることができる。あるいは変性オイルであってもよく、例えばシリコンオイルであれば、エポキシ系変性シリコンオイル、ポリエーテル変性シリコンオイル、アミノ変性シリコンオイル、エポキシ系変性シリコンオイルを用いることができる。本発明のＴＩＭの特徴の一つである耐熱性、高耐久特性を失わないためには、蒸気圧の低い物質であることが望ましく、本発明で言う流動性物質とはその沸点が１５０℃以上の物質を言う。流動性物質の沸点が２００℃以上である事はより好ましく、２５０℃以上である事はより好ましく、３００℃以上である事は最も好ましい。
【００４２】
（Ｅ）多層ＴＩＭの作製
先に述べた様に、熱接合されるべき２つの部材の表面粗度が大きい場合には、本発明のＴＩＭを複数枚積層して用いる事ができる。複数枚の積層を行なうには単に本発明のＴＩＭを積層してプレス圧着すればよく、圧着の際に温度を加える事は好ましい。また、プレス圧着の代わりに一定のギャップを設けたロール間を通してロール圧着してもよい。この時ブラファイト膜同士の接合面に形成される流動性層は最表面となる流動性層よりも薄くて良く、数μｍの厚さがあれば十分であり薄いほどバルク抵抗を小さくできる。
【００４３】
（Ｆ）層間熱接合方法
本発明のＴＩＭを用いた層間熱接合方法は、ＴＩＭを熱接合する２つの部材間に設置する工程を含む。本発明のＴＩＭを層間に狭持させることにより、熱発生源あるいは熱発生源と熱的に接合された部材から、それ以下の温度である第二の部材へ熱を伝える層間熱接合を行うことができる。グラファイト膜が熱源に近い部材と熱源から遠い部材の間に挟持されて設置され、グラファイト膜とそれぞれの部材は直接接触している。接合の方法はとしては、単に機械的な圧力で固定しても良い。機械的にビス、ネジあるいはバネ等によってか締める事は有効であり好ましい。しかしながら、本発明の特徴である低圧力下で低熱抵抗が実現できる点や熱抵抗の圧力依存性が小さい事を考慮すれば、必ずしも強くか締める必要なく、万が一か締める圧力が変化した場合でもその影響が小さいために実用的には極めて有効な層間熱接合が実現できる。
【実施例】
【００４４】
以下、実施例を挙げて本発明をより具体的に説明するが、本発明は下記実施例によって制限を受けるものではなく、前・後記の趣旨に適合し得る範囲で適当に変更を加えて実施することも可能であり、それらは本発明の技術的範囲に包含される。
＜物性測定方法＞
【００４５】
最初に、下記実施例における物性の測定法について以下に示す。
（１）グラファイト膜の厚さ
５ｃｍ角に切り出したグラファイト膜の任意の５箇所の厚さを接触式厚さ計にて測定し、その平均値をグラファイト膜の厚さとした。
【００４６】
（２）グラファイト膜の密度
グラファイト膜の密度は乾式自動密度計アキュピックＩＩ  １３４０（株式会社 島津製作所製）を用いて測定した。５ｃｍ角に切り出した５枚のグラファイト膜について、１枚ずつ密度を測定し、その平均値を密度とした。
【００４７】
（３）グラファイト膜の熱伝導度
グラファイトフィルムの熱拡散率は、周期加熱法による熱拡散率測定装置（アルバック理工（株）社「ＬａｓｅｒＰｉｔ」装置）を用いて、２５℃、真空下（１０-2Ｐａ程度）、１０Ｈｚの周波数を用いて測定した。これはレーザー加熱の点から一定距離だけ離れた点に熱電対を取り付け、その温度変化を測定する方法である。
【００４８】
（４）ＴＩＭの熱抵抗測定
本発明のグラファイトＴＩＭの熱抵抗測定は、日立テクノロジーアンドサービス製精密熱抵抗測定装置を用いて行なった。本測定装置は精密な熱抵抗測定が可能な装置であって、その誤差は±０．００２℃ｃｍ２／Ｗである。試料寸法は１０×１０ｍｍ２．加圧圧力は１０〜５０Ｎ（ほぼ１．０ｋｇｆ／ｃｍ２〜５．０ｋｇｆ／ｃｍ２に相当）の範囲、測定温度は６０℃である。具体的には、まず界面温度が６０℃になる様に加えるワット数（Ｗ）を調節し、測定は温度変化が一定になった後１０回測定し、その平均値を測定値とした。
【００４９】
上記は標準的な熱抵抗値の測定方法であるが、上記熱抵抗測定装置の測定ロッド面は鏡面仕上げされたものであり、実用的な凹凸の存在する部材面とは異なっている。我々の知りたい値は図４に示すような凹凸のある界面での熱抵抗値の値である。ＴＩＭを表面粗度（凹凸）の存在する部材間に挟んでその熱抵抗を測定する。上記測定装置を用いて凹凸のある部材間の熱抵抗測定を行うために、我々は以下の様な実験を行った。
【００５０】
異なる表面粗度の部材を用いた場合の熱抵抗値の測定法を図５に示す。５ａは上記、日立テクノロジーアンドサービス製精密熱抵抗測定装置の熱抵抗測定用ロッドである。５ｂはシリコングリースであり、５ｃは片方の面にある大きさの凹凸を有する銅箔であり、この銅箔は熱抵抗測定用ロッド５ａとシリコングリース５ｂを用いて接合されている。５ｄは本発明のグラファイトＴＩＭ試料（層間熱接合部材）である。最初に、グラファイトＴＩＭを挟まない状況で表面粗度の異なる銅箔を用いて荷重を変化させながら熱抵抗特性を測定する。この時の測定値をｘとする。測定条件は上記の通りである。次に、本発明のグラファイトＴＩＭを図５の様に挟んでそれぞれの場合の熱抵抗値を測定する。この時の測定値をｙとする。しかしながら、この方法で測定された熱抵抗値には５ａ−５ｂ間、５ｂ−５ｃ間の熱抵抗値（それぞれ２ヶ所）が含まれた値であり、測定したい５ｃ−５ｄ−５ｃ間の熱抵抗値のみを示す値ではない。５ｃ−５ｄ−５ｃ間の熱抵抗値を知るためには、測定値から５ａ−５ｂ間、５ｂ−５ｃ間の熱抵抗値を見積もり、その値を差し引く必要がある。そのために、図６に示した方法で６ａ−６ｂ間、６ｂ−６ｃ間の熱抵抗値を測定した。この時の値をｚとする。なお、６ａは熱抵抗測定用ロッド、６ｂはシリコングリース、６ｃは鏡面銅箔である。この方法で測定された値を図５の方法で測定された熱抵抗値から差し引いて（すなわちｙ−ｚの値を求めるべき熱抵抗値とした。ｘ−ｚの値、ｙ−ｚの値を比較する事で本発明のグラファイトＴＩＭの効果を見積もる事が出来る。この様な方法は幾つかの仮定を含むものであり、直接ＴＩＭその熱抵抗値を測定するものではないが原理的に正しい評価方法であって、ＴＩＭの実用上の特性を評価するには十分な評価方法であると考えている。
【００５１】
（５）部材の算術平均粗さＲａと十点平均粗さＲｚ
必要に応じて熱接合される部材の表面粗さ（算術平均粗さ）Ｒａ、十点平均粗さＲｚを測定した。測定は、ＪＩＳ  Ｂ  ０６０１に基づき、表面粗さ測定機Ｓｕｒｆｃｏｍ  ＤＸ（(株)東京精密製）を使用し、常温雰囲気下で値を測定した。
【００５２】
（６）実施例、比較例に用いたグラファイト膜の作製
以下に、実施例、比較例に用いた厚さ、および最高処理温度（ＨＴＴ）の異なる７種類のグラファイト膜の作製方法について記載する。
【００５３】
ピロメリット酸二無水物、４，４’−ジアミノジフェニルエーテル、及び、ｐ−フェニレンジアミン（モル比で４／３／１）から調製したポリアミド酸の１８重量％のＤＭＦ溶液１００ｇに、無水酢酸２０ｇとイソキノリン１０ｇからなる硬化剤を混合、攪拌し、遠心分離による脱泡の後、アルミ箔上に流延塗布した。攪拌から脱泡までは０℃に冷却しながら行った。このアルミ箔とポリアミド酸溶液の積層体を１２０℃で１５０秒間加熱し、自己支持性を有するゲルフィルムを得た。このゲルフィルムをアルミ箔から剥がし、フレームに固定した。このゲルフィルムを３００℃、４００℃、５００℃で各３０秒間加熱して１００〜２００℃の平均線熱膨張係数１．６×１０−５ｃｍ／ｃｍ／℃、複屈折率０．１４で、厚さの異なるポリイミドフィルムを製造した。
【００５４】
得られたポリイミドフィルムを、電気炉を用いて窒素ガス中、１０℃／分の速度で１０００℃まで昇温し、１０００℃で１時間保って予備処理した。次に、得られた炭素化フィルムを表面粗度Ｒａ値が５μｍのグラファイト繊維フェルトからなるスペーサーに挟み、さらに、これを表面研磨したグラファイトブロックの間に配置し、グラファイトヒーター炉にセットした。２０℃／分の昇温速度でＨＴＴまで昇温、ＨＴＴで１０分間保持し、その後４０℃／分の速度で降温した。黒鉛化処理はアルゴン雰囲気でおこなった。この時、サンプルには１００ｇｆ／ｃｍ２となる様に荷重を加えた。
【００５５】
得られた７種類のグラファイト膜のＨＴＴ、厚さ、フィルム面方向の熱伝導率、密度はそれぞれ以下の通りであった。
（Ａ−１）ＨＴＴ：２９００℃、厚さ４８μｍ、フィルム面方向熱伝導率：１５００Ｗ／ｍＫ、密度２．０ｇ／ｃｍ３
（Ｂ−１）ＨＴＴ：２９００℃、厚さ：３５μｍ、フィルム面方向熱伝導率：１６５０Ｗ／ｍＫ、密度２．１ｇ／ｃｍ３
（Ｃ−１）ＨＴＴ：２９００℃、厚さ：２４μｍ、フィルム面方向熱伝導率：１７００Ｗ／ｍＫ、密度２．１ｇ／ｃｍ３
（Ｃ−２）ＨＴＴ：２７００℃、厚さ：２５μｍ、フィルム面方向熱伝導率：１４００Ｗ／ｍＫ、密度１．９ｇ／ｃｍ３
（Ｃ−３）ＨＴＴ：２５００℃、厚さ：２５μｍ、フィルム面方向熱伝導率：１０００Ｗ／ｍＫ、密度１．８ｇ／ｃｍ３
（Ｄ−１）ＨＴＴ：２９００℃、厚さ：１９μｍ、フィルム面方向熱伝導率：１７６０Ｗ／ｍＫ、密度２．１４ｇ／ｃｍ３
（Ｅ−１）ＨＴＴ：２９００℃、厚さ、１６μｍ、フィルム面方向熱伝導率：１７８０Ｗ／ｍＫ、密度２．１５ｇ／ｃｍ３
【００５６】
［実施例１〜７］
上記、７種類のグラファイト膜の両面に柔軟性アクリル高分子層を形成した。重量測定の結果、形成された柔軟性アクリル高分子の厚さはすべての試料でおよそ５μｍ（両面合わせて）であると見積もられた。ＴＩＭとした時の熱抵抗特性およびその圧力依存性を測定し、その結果を表１に示した。
【００５７】
【表１】
2018123034.tif 000003
この結果から、上記ＴＩＭはいずれも優れた熱抵抗特性、および熱抵抗特性の圧力依存性を示す事が分かった。得られた特性は、いずれも０．２ＭＰａで加圧した場合の熱抵抗値が２．０℃ｃｍ２／Ｗ以下であり、０．１ＭＰａで加圧時の熱抵抗値（Ｒ０．１Ｐ）と０．５ＭＰａで加圧時との熱抵抗値（Ｒ０．５Ｐ）の比（Ｒ０．１Ｐ／Ｒ０．５Ｐ）を２以内とする事が出来る事が分かった。
【００５８】
［実施例８〜１２］
上記Ｄ−１グラファイト膜の両面に柔軟性アクリル高分子厚さ（重量）を変えて形成し、ＴＩＭとした時の特性を表２に示す。この結果から（柔軟性高分子／グラファイト）の重量比が０．０１〜４．０の範囲であれば、０．２ＭＰａで加圧した場合の熱抵抗値を２．０℃ｃｍ２／Ｗ以下、０．１ＭＰａで加圧時の熱抵抗値（Ｒ０．１Ｐ）と０．５ＭＰａで加圧時との熱抵抗値（Ｒ０．５Ｐ）の比（Ｒ０．１Ｐ／Ｒ０．５Ｐ）を２以内に出来る事が分かった。
【００５９】
【表２】
2018123034.tif 000004
【００６０】
［実施例１３〜１７］
複数枚の上記グラファイト膜を積層して５種類の試料（Ｆ〜Ｊ）を作製し、ＴＩＭとして使用した場合の熱抵抗特性を測定した。用いた柔軟性層はアクリル系高分子である。作製した試料名前、試料構造、測定された熱抵抗値、その圧力依存性（Ｒ０．１Ｐ／Ｒ０．５Ｐ）値を表３に示した。ただし表中試料構造の項に記載したＡは柔軟性アクリル系高分子を意味し、Ｇは用いたグラファイトの種類、（）内はμｍで表した厚さを表している。この結果から、積層した時のＴＩＭの総厚さが４００μｍ以下であれば、０．２ＭＰａで加圧した場合の熱抵抗値を２．０℃ｃｍ２／Ｗ以下、０．１ＭＰａで加圧時の熱抵抗値（Ｒ０．１Ｐ）と０．５ＭＰａで加圧時との熱抵抗値（Ｒ０．５Ｐ）の比（Ｒ０．１Ｐ／Ｒ０．５Ｐ）を２以内にする事が出来る事が分かった。
【００６１】
【表３】
2018123034.tif 000005
【００６２】
［実施例１８〜２４］
上記試料の内、Ａ−１、Ｇ、Ｉの３種類のＴＩＭを用いて、比較的表面粗度大きい銅箔をもちいて熱抵抗特性を測定した。図４〜図６に基本原理を示した実験方法で測定を行いその結果を表４に示した。この結果から本発明によって、０．２ＭＰａの圧力下で２．０℃ｃｍ２／Ｗ以下の熱抵抗を実現できる部材の表面粗度の範囲は、少なくとも一方の部材の表面はＲａ値で１０μｍ以下、Ｒｚ値で３０μｍ以下の範囲であると推測できた。
【００６３】
【表４】
2018123034.tif 000006
【００６４】
［実施例２５］［比較例１］
比較のため、燐片状グラファイトと柔軟性アクリル系樹脂（実施例３で使用した樹脂と同じもの）を用い、（アクリル樹脂／グラファイト）の重量比が０．２となる様な複合型ＴＩＭ（試料名Ｘ、厚さ：約３０μｍ）を作製した。この複合型ＴＩＭとほぼ同じ組成である試料Ｃ−１を用い両者の耐久性を比較した。実験はまずＣ−１およびＸの上下を銅箔（両面ともほぼ鏡面、厚さ５０μｍ）で挟み、Ｃ−１とＸの熱抵抗値（０．２ＭＰａの圧力下）をした。この時熱抵抗測定用のロッドと銅箔の間は薄いシリコングリースで接合した。次に銅箔／ＴＩＭ／銅箔からなる試料を１５０℃（空気中）の炉に入れ６時間加熱した。加熱後熱抵抗値を測定し、加熱前の熱抵抗値と比較してその変化を調べた。その結果を表５に示す。Ｃ−１の熱抵抗値の増加は＋１.０％であったが、複合型ＴＩＭであるＸの場合は＋１１．３％の熱抵抗値の上昇が見られた。この事から本発明のＴＩＭは従来の複合型ＴＩＭよりも耐熱性の点で向上していると判断した。
【００６５】
【表５】
2018123034.tif 000007
[実施例２６〜２９]
グラファイト膜（Ｃ−１）をキャノーラ油に浸漬し、表面をガーゼで拭き取り、拭き取りの程度を変えることで重量比を変えた。実施例２６〜２８はキャノーラ油／グラファイト（Ｃ）の重量比が約０．２、実施例２９では約１．０である。これらを用いて表面粗度の異なる３種類の銅箔を用いて熱抵抗特性を測定した。測定結果を表６に示す。この結果から、キャノーラ油の様な常温で液体の流動性物質を用いても凹凸を有する部材間に用いる事が可能で、その様な部材間で２．０℃ｃｍ２／Ｗ以下の優れた熱抵抗特性が実現できる事が分かった。
【００６６】
【表６】
2018123034.tif 000008
【符号の説明】
【００６７】
３ａ  柔軟性物質
３ｂ  グラファイト膜
４ａ  第一の部材
４ｂ  層間熱接合部材
４ｃ  第二の部材
５ａ  熱抵抗測定用ロッド
５ｂ  シリコングリース
５ｃ  片方の面にある大きさの凹凸を有する銅箔
５ｄ  層間熱接合部材
６ａ  熱抵抗測定用ロッド
６ｂ  シリコングリース
６ｃ  鏡面銅箔
【図１】
2018123034.tif 000009
【図２】
2018123034.tif 000010
【図３】
2018123034.tif 000011
【図４】
2018123034.tif 000012
【図５】
2018123034.tif 000013
【図６】
2018123034.tif 000014